(57)【要約】【課題】薄い又は細い成形体に成形可能で、安価で、炭化型の難燃性に優れた、ポリエステル樹脂組成物を提供する。【解決手段】炭化型難燃性ポリエステル樹脂組成物は、ポリエステル樹脂１００重量部に対してアクリル樹脂を０．１〜１重量部を含有し、かつリン化合物をリン元素基準で１，０００〜２０，０００ｐｐｍ含有する。【選択図】なし【特許請求の範囲】
【請求項１】
ポリエステル樹脂１００重量部に対してアクリル樹脂を０．１〜１重量部含有し、かつリン化合物をリン元素基準で１，０００〜２０，０００ｐｐｍ含有する炭化型難燃性ポリエステル樹脂組成物。
【請求項２】
前記リン化合物として有機リン酸塩及びリン酸エステルを含有する、請求項１に記載の炭化型難燃性ポリエステル樹脂組成物。
【請求項３】
前記ポリエステル樹脂はポリエチレンテレフタレートであり、前記有機リン酸塩はトリス（ジエチルホスフィン酸）アルミニウムであり、前記リン酸エステルは１，３−フェニレンビス（ジキシレニル)ホスフェートであり、アクリル樹脂はポリメタクリル酸メチルである、請求項２に記載の炭化型難燃性ポリエステル樹脂組成物。
【請求項４】
前記有機リン酸塩と前記リン酸エステルの割合の重量比が、有機リン酸塩／リン酸エステルで１〜１０の範囲である、請求項２又は３に記載の炭化型難燃性ポリエステル樹脂組成物。
【発明の詳細な説明】
【技術分野】
【０００１】
本発明は、ポリエステル樹脂組成物に関し、より詳しくは炭化型難燃性ポリエステル樹脂組成物に関する。
【背景技術】
【０００２】
ポリエステル樹脂は、耐熱性、耐薬品性、力学的性質などに優れているのでフィルムや繊維の成形材料として使用されている。一方、火災などに対する安全性の観点から、難燃性がフィルムや繊維に求められている。難燃性をポリエステル樹脂に付与する方法として、難燃性単量体と共重合して重合体自体を難燃性にする方法や、樹脂組成物に難燃剤を添加する方法などが行われている。前者の方法としては、例えば特許文献１には、特定のフォスフィンオキシド化合物を共重合成分として有する共重合ポリエチレンテレフタレートを含む難燃性ポリエステルフィルムが記載されている。また、後者の方法としては、例えば特許文献２には、難燃化された樹脂組成物として、ポリエステル樹脂などの熱可塑性樹脂と難燃剤とで構成された難燃性樹脂組成物であって、前記難燃剤がポリフェニレンオキシド系樹脂、リン酸エステル類、および窒素含有化合物の有機リン酸塩で構成されている難燃性樹脂組成物が記載されている。
【先行技術文献】
【特許文献】
【０００３】
【特許文献１】特開２０１３−１１２７７８号公報
【特許文献２】特開２００１−３４２３５７号公報
【発明の概要】
【発明が解決しようとする課題】
【０００４】
しかしながら、難燃性単量体と共重合してポリマー自体を難燃性にする方法では、汎用のポリエステルを使用することができず、ポリマーのコストが増大する問題や、コストを下げるためには大スケールで重合する必要があり、難燃性などの物性を調整した少量多種の生産に不向きであるという問題がある。また、従来の、樹脂組成物に難燃剤を添加する方法では、難燃性の効果の高い難燃剤は、ポリエステル樹脂への分散性が悪く、均一に分散できず、薄い又は細い成形体に成形しようとすると、もろくて成形できないことがある。また、難燃化には、溶融（ドリップ）型と炭化型があるが、衣料などの繊維製品には、安全性の点で炭化型が求められている。
本発明は、かかる点に鑑みてなされたものであり、その課題は、薄い又は細い成形体に成形可能で、安価で、炭化型の難燃性に優れた、ポリエステル樹脂組成物を提供することにある。
【課題を解決するための手段】
【０００５】
本発明者らは、前記課題を解決するため鋭意検討し、ポリエステル樹脂に難燃剤として特定量のリン化合物を加えるとともに微量のアクリル樹脂を加えると、ある程度燃焼が促進して炭化効果が得られ、溶融ドリップを抑えて炭化型の難燃性が向上することを見出した。本発明者らは、更に検討を進め、本発明を完成するに至った。
【０００６】
すなわち、本発明は、以下の態様を含む。
（１）ポリエステル樹脂１００重量部に対してアクリル樹脂を０．１〜１重量部含有し、かつリン化合物をリン元素基準で１，０００〜２０，０００ｐｐｍ含有する炭化型難燃性ポリエステル樹脂組成物。
（２）前記リン化合物として有機リン酸塩及びリン酸エステルを含有する、前記（１）に記載の炭化型難燃性ポリエステル樹脂組成物。
（３）前記ポリエステル樹脂はポリエチレンテレフタレートであり、前記有機リン酸塩はトリス（ジエチルホスフィン酸）アルミニウムであり、前記リン酸エステルは１，３−フェニレンビス（ジキシレニル)ホスフェートであり、アクリル樹脂はポリメタクリル酸メチルである、前記（２）に記載の炭化型難燃性ポリエステル樹脂組成物。
（４）前記有機リン酸塩と前記リン酸エステルの割合の重量比が、有機リン酸塩／リン酸エステルで１〜１０の範囲である前記（２）又は（３）に記載の炭化型難燃性ポリエステル樹脂組成物。
【発明の効果】
【０００７】
本発明の炭化型難燃性ポリエステル樹脂組成物は、薄い又は細い成形体に成形可能で、安価で、炭化型の難燃性に優れる。
【発明を実施するための形態】
【０００８】
以下に本発明を詳述する。本発明の炭化型難燃性ポリエステル樹脂組成物は、ポリエステル樹脂１００重量部に対してアクリル樹脂を０．１〜１重量部含有し、かつリン化合物をリン元素基準で１，０００〜２０，０００ｐｐｍ含有する。
【０００９】
（ポリエステル樹脂）
本発明に用いるポリエステル樹脂は、主鎖にエステル結合を持つ重合体である。ポリエステル樹脂としては、例えば、ポリエチレンナフタレート（ＰＥＮ）樹脂、ポリブチレンナフタレート（ＰＢＮ）樹脂などの熱可塑性ポリアルキレンナフタレート樹脂、ポリエチレンテレフタレート（ＰＥＴ）樹脂、グリコール変性ＰＥＴ（ＰＥＴＧ）樹脂、ポリブチレンテレフタレート（ＰＢＴ）樹脂、ポリエチレンイソフタレート（ＰＥＩ）樹脂などの熱可塑性ポリアルキレンテレフタレート樹脂、ポリオキシアルキレンジイミドジ酸／ポリブチレンテレフタレート共重合体などの芳香族ポリエステルなどが挙げられる。中でも、ポリエチレンテレフタレート（ＰＥＴ）が好ましい。
【００１０】
（アクリル樹脂）
本発明に用いるアクリル樹脂は、アルキル基などの置換基を有してもよいアクリル酸又はメタクリル酸のエステルの重合体である。アクリル樹脂としては、例えば、ポリメタクリル酸メチル（ＰＭＭＡ）、ポリメタクリル酸エチルが挙げられる。中でもポリメタクリル酸メチル（ＰＭＭＡ）が好ましい。
【００１１】
本発明の炭化型難燃性ポリエステル樹脂組成物中のアクリル樹脂の含有割合は、ポリエステル樹脂１００重量部に対して０．１〜１重量部である。中でも、ポリエステル樹脂１００重量部に対して０．１５〜０．７重量部であると好ましく、０．２〜０．３重量部であるとより好ましい。アクリル樹脂の含有割合がこの範囲にあると、ポリエステル樹脂の特性を損なわずに、炭化型難燃性を向上する。
【００１２】
（リン化合物）
本発明に用いるリン化合物としては、例えば、赤リン、有機リン酸塩、リン酸エステル、ハロゲン化リン酸エステルが挙げられる。中でも、本発明の炭化型難燃性ポリエステル樹脂組成物は、リン化合物として、有機リン酸塩及びリン酸エステルを含有すると好ましい。
【００１３】
本発明の炭化型難燃性ポリエステル樹脂組成物中のリン化合物の含有割合は、リン元素基準で１，０００〜２０，０００ｐｐｍである。リン化合物の含有割合は、リン元素基準で好ましくは５，０００〜１８，０００ｐｐｍ、より好ましくは１０，０００〜１６，０００ｐｐｍである。リン化合物の含有割合がこの範囲にあると、薄い又は細い成形体の成形性、コスト、炭化型難燃性の点で好ましい。
【００１４】
有機リン酸塩は、有機リン酸と塩基との塩である。有機リン酸としては、アルキルホスフィン酸、芳香族ホスフィン酸などが挙げられる。ここで、アルキルは置換又は無置換のアルキル基とすることができ、芳香族は置換又は無置換のフェニル基とすることができる。有機リン酸の中でも、アルキルホスフィン酸が好ましい。アルキル基としては、メチル基、エチル基、ｎ−プロピル基、ｉ−プロピル基、ｎ−ブチル基、ｔ−ブチル基などの直鎖又は分枝状アルキル基が挙げられ、これらのアルキル基は、一種又は二種以上を組み合わせて用いることができる。
【００１５】
塩基としては、有機リン酸と塩を形成できるものであれば特に限定されないが、アルカリ金属やアルカリ土類金属、金属などの無機塩基又はアミン類やピリジンなどの有機塩基が挙げられる。具体的には、カリウム、ナトリウムなどのアルカリ金属、マグネシウム、カルシウム、バリウムなどアルカリ土類金属、スカンジウムなどの第３Ａ族金属、チタンなどの第４Ａ族金属、バナジウムなどの第５Ａ族金属、クロム、モリブデン、タングステンなどの第６Ａ族金属、マンガンなどの第７Ａ族金属、鉄、コバルト、ニッケル、パラジウムなどの第８族金属、銅、銀などの第１Ｂ族金属などの遷移金属、亜鉛、カドミウム、水銀などの第２Ｂ族金属、アルミニウムなどの第３Ｂ族金属、スズ、鉛などの第４Ｂ族金属、アンチモン、ビスマスなどの第５Ｂ族金属などが挙げられる。これらの内、アルミニウム、亜鉛、及びチタンが好ましく、アルミニウムがより好ましい。これらの金属は一種又は二種以上を組み合わせて用いることができる。
【００１６】
更に具体的には、有機リン酸塩として、トリスジエチルホスフィン酸アルミニウム、トリスメチルエチルホスフィン酸アルミニウム、トリスジフェニルホスフィン酸アルミニウム、ビスジエチルホスフィン酸亜鉛、ビスメチルエチルホスフィン酸亜鉛、ビスジフェニルホスフィン酸亜鉛、ビスジエチルホスフィン酸チタニル、ビスメチルエチルホスフィン酸チタニル、ビスジフェニルホスフィン酸チタニルなどが挙げられる。これらの中でも、難燃性、混練性、無色性、染色性の点で、トリスジエチルホスフィン酸アルミニウム、トリスメチルエチルホスフィン酸アルミニウムが好ましく、トリスジエチルホスフィン酸アルミニウムがより好ましい。トリスジエチルホスフィン酸アルミニウムは、用いるポリエステル樹脂がポリエチレンテレフタレートである場合に特に好ましい。
【００１７】
これらの有機リン酸塩は単独又は２種類以上を組み合わせて用いることができる。有機リン酸塩は、通常固体である。有機リン酸塩は、粉末状であると好ましく、粒径が１〜５μｍであるとより好ましく、２〜４μｍであると更に好ましい。ここで、例えば粒径３μｍの有機リン酸塩とは、粉砕した有機リン酸塩を目開き３μｍのメッシュでふるい分けた有機リン酸塩をいう。また、リン酸エステルは、無色又は透明であると好ましく、透明であるとより好ましい。
【００１８】
本発明の炭化型難燃性ポリエステル樹脂組成物において有機リン酸塩の含有割合は、ポリエステル樹脂１００重量部に対して、好ましくは０．１〜１０重量部、より好ましくは１〜６重量部、さらに好ましくは２〜４重量部、特に好ましくは２．５〜３．５重量部である。有機リン酸塩の含有割合がこの範囲の下限より多いと、難燃性に優れる。また、有機リン酸塩の含有割合がこの範囲の上限より少ないと、コストが低く、ポリエステル樹脂自体の機能を維持できる。有機リン酸塩の含有割合がこの範囲の上限より多いと、樹脂組成物の白化や表層剥離等の表面状態が悪化する恐れがある。
【００１９】
リン酸エステルは、リン酸とアルコールが脱水縮合したエステルである。リン酸エステルとしては、例えば、芳香族リン酸エステル、芳香族縮合リン酸エステル、ハロゲン化リン酸エステルが挙げられる。
【００２０】
芳香族リン酸エステルとしては、例えば、トリフェニルホスフェート（ＴＰＰ）、トリクレジルホスフェート（ＴＣＰ）、トリキシレニルホスフェート（ＴＸＰ）、クレジルジフェニルホスフェート（ＣＤＰ）、ブチル化フェニルホスフェート（２−エチルヘキシルジフェニルホスフェート（ＥＨＤＰ）、t-ブチルフェニルジフェニルホスフェート（ｔ−ＢＤＰ）、ビス-(t-ブチルフェニル)フェニルホスフェート（ＢＢＤＰ）、及びトリス-(t-ブチルフェニル)ホスフェート（ＴＢＤＰ）など）、及びプロピル化フェニルホスフェート（イソプロピルフェニルジフェニルホスフェート（ＩＰＰ）、ビス-(イソプロピルフェニル)ジフェニルホスフェート（ＢＩＰＰ）、及びトリス-(イソプロピルフェニル)ホスフェート（ＴＩＰＰ）など）が挙げられる。
【００２１】
芳香族縮合リン酸エステルは、芳香族基を含むリン酸エステルの遊離水酸基がエステル化縮合したものである。芳香族縮合リン酸エステルは、例えば、一般式（Ｉ）：
【００２２】
【化１】
2015193767.tif 000002
（式中、Ｒ１、Ｒ２、Ｒ３、及びＲ４はそれぞれ独立して芳香族炭化水素基であり、Ｒ５は２価の有機基であり、ｎは１以上の整数である）
で表わされる化合物である。
【００２３】
一般式（Ｉ）においてＲ１〜Ｒ４で表される芳香族炭化水素基としては、炭素数６〜１５のアリール基が好ましく、具体的には、フェニル、クレジル、キシリル、ジメチルフェニル、２，４，６−トリメチルフェニル、エチルフェニル、ブチルフェニル、ノニルフェニルなどが挙げられる。
【００２４】
一般式（Ｉ）においてＲ５の２価の有機基としては、アルキレン基、アリーレン基などが挙げられる。具体的には、メチレン、エチレン、トリメチレン、プロピレン、テトラメチレン、エチルエチレンなどのアルキレン基、（ｏ−、ｍ−又はｐ−）フェニレン、次の式（１）〜（４）で表される基などのアリーレン基が挙げられる。
【００２５】
【化２】
2015193767.tif 000003
【００２６】
これらの中でも、アリーレン基や式（１）〜（３）で表される基が好ましく、（ｏ−、ｍ−又はｐ−）フェニレン基や式（１）で表される基がさらに好ましい。一般式（Ｉ）の芳香族縮合リン酸エステルは、ｎ＝１で示される二量体のみならず、ｎ＝２以上の多量体を含む。
【００２７】
具体的には、アルキレンビス［リン酸ジフェニル］、アルキレンビス［リン酸ジ｛ｏ−、ｍ−又はｐ−｝メチルフェニル］、レゾルシンビス［リン酸ジフェニル］、レゾルシンビス［リン酸ジ（ｏ−、ｍ−又はｐ−）メチルフェニル］、レゾルシンビス［リン酸ジ（ｏ−、ｍ−又はｐ−）エチルフェニル］、レゾルシンビス［リン酸ビス（２，３−、２，４−、２，５−、２，６−、３，４−又は３，５−）ジメチルフェニル］、ヒドロキノンビス［リン酸ジフェニル］、ヒドロキノンビス［リン酸ジ（ｏ−、ｍ−又はｐ−）メチルフェニル］、ヒドロキノンビス［リン酸ジ（ｏ−、ｍ−又はｐ−）エチルフェニル］、ヒドロキノンビス［リン酸ビス（２，３−、２，４−、２，５−、２，６−、３，４−又は３，５−）ジメチルフェニル］、ビスフェノールＡビス［リン酸ジフェニル］、ビスフェノールＡビス［リン酸ジ（ｏ−、ｍ−又はｐ−）メチルフェニル］、ビスフェノールＡ［リン酸ジ〔ｏ−、ｍ−又はｐ−〕エチルフェニル］、ビスフェノールＡビス［リン酸ビス（２，３−、２，４−、２，５−、２，６−、３，４−又は３，５−）ジメチルフェニル］などが挙げられる。中でも、レゾルシノールビス−ジフェニルホスフェート（ＲＤＰ）、レゾルシノールビス−ジキシレニルホスフェート（ＲＤＸ）（別名；１，３−フェニレンビス（ジ２，６−キシレニルホスフェート）、及びビスフェノールＡビス−ジフェニルホスフェート（ＢＤＰ）が好ましく、レゾルシノールビス−ジキシレニルホスフェート（ＲＤＸ）がより好ましい。
【００２８】
市販の芳香族縮合リン酸エステルとしては、レゾルシノールビス−ジフェニルホスフェート（ＲＤＰ）（分子量５７４）として、ＩＣＬ  ＪＡＰＡＮ株式会社製のファイロールフレックスＲＤＰ、株式会社ＡＤＥＫＡ製のアデカスタブＰＦＲ、大八化学株式会社製のＣＲ−７３３Ｓ、及び味の素ファインテクノ株式会社製のレオフォスＲＤＰが、レゾルシノールビス−ジキシレニルホスフェート（ＲＤＸ）（分子量６８６）として、大八化学株式会社製のＰＸ−２００（白色粉体〜粒状）及び株式会社ＡＤＥＫＡ製のアデカスタブＦＰ−５００が、ビスフェノールＡビス−ジフェニルホスフェート（ＢＤＰ）（分子量６９２）として、ＩＣＬ  ＪＡＰＡＮ株式会社製のファイロールフレックスＢＤＰ、株式会社ＡＤＥＫＡ製のアデカスタブＦＰ−６００／７００、味の素ファインテクノ株式会社製のレオフォスＢＡＰＰ、及び大八化学株式会社製のＣＲ−７４１が挙げられる。これらのうち、得られる繊維やフィルムの難燃性、無色性、染色性の点で、１，３−フェニレンビス（ジキシレニル)ホスフェートが好ましく、大八化学株式会社製のＰＸ−２００がより好ましい。
【００２９】
ハロゲン化リン酸エステルとしては、例えば、トリス（クロロエチル）ホスフェート(ＴＣＥＰ)、トリス（β-クロロプロピル）ホスフェート(ＴＣＰＰ)、トリス（ジクロロプロピル）ホスフェート(ＴＤＣＰ)、テトラキス（２クロロエチル）ジクロロイソペンチルジホスフェート(Ｖ６)、ポリオキシアルキレンビス（ジクロロアルキル）ホスフェートが挙げられる。
【００３０】
リン酸エステルは、単独又は２種類以上を組み合わせて用いることができる。リン酸エステルは、液体であっても固体であってもよいが、混練性などの点で、室温で固体であると好ましい。また、リン酸エステルは、ポリエステル樹脂との混練温度より高い分解温度を有し、ポリエステル樹脂との混練温度より低い融点を有すると好ましい。例えば、分解温度が、２００℃〜７００℃であると好ましく、３００℃〜５００℃であるとより好ましい。また、融点が５０℃〜２８０℃であると好ましく、７０℃〜２００℃であるとより好ましく、９０℃〜１２０℃であると特に好ましい。
【００３１】
リン酸エステルの分子量は、特に限定されないが、分子量が５００以上であると低揮発性、耐熱性の点で好ましい。また、リン酸エステルは、無色又は透明であると好ましく、透明であるとより好ましい。なお本発明においてリン酸エステルは、主に有機リン酸塩の分散に寄与するので、難燃剤として使用される場合に比べて樹脂組成物への混合割合が非常に少ない。そのため、リン酸エステルが有色であっても、成形体の着色性に与える影響が少ない。
【００３２】
本発明の炭化型難燃性ポリエステル樹脂組成物においてリン酸エステルの含有割合は、ポリエステル樹脂１００重量部に対して、好ましくは０．０３〜１０重量部、より好ましくは、０．３〜２重量部、さらに好ましくは０．６〜１．４重量部、特に好ましくは０．８〜１．２重量部である。リン酸エステルがこの範囲の上限より多いと、樹脂組成物の可塑性が強くなりすぎる恐れがある。本発明においてリン酸エステルは、極性の高い有機リン酸塩を、その有機リン酸塩の難燃性を低下させずにポリエステル樹脂中に相溶化させ、均一に分散させる助剤としての効果を生じると考えられる。
【００３３】
本発明の炭化型難燃性ポリエステル樹脂組成物において、リン化合物として有機リン酸塩及びリン酸エステルを併用する場合、有機リン酸塩と前記リン酸エステルの割合の重量比は、有機リン酸塩／リン酸エステルで１〜１０の範囲であると好ましく、３〜９の範囲であるとより好ましく、５〜７の範囲であると更に好ましい。有機リン酸塩と前記リン酸エステルの割合の重量比がこの範囲にあると、有機リン酸塩の分散度が優れ、難燃性に優れる。また、有機リン酸塩とリン酸エステルの割合の重量比がこの範囲の上限より小さいと、有機リン酸塩の分散度を維持して均一な難燃性を維持しつつ、コストが低く、染色性やポリエステル樹脂自体の性能を生かすことができる。
【００３４】
本発明の炭化型難燃性ポリエステル樹脂組成物において、リン化合物として有機リン酸塩及びリン酸エステルを併用する場合、難燃性は微分散した有機リン酸塩が主に寄与しているため、例えば本発明の炭化型難燃性ポリエステル樹脂組成物を成型した繊維やフィルムなどの製品を高圧洗浄して成型品中のリン酸エステルの含有量が減少した場合やブリードした場合にも、難燃性を維持できる。
【００３５】
前記のアクリル樹脂及びリン化合物の含有割合は、難燃性を求められる、繊維やフィルム、シートなどの製品として使用される際の含有割合である。従って、マスターバッチを使用する場合には、マスターバッチを希釈する倍率に対応してアクリル樹脂及びリン化合物の含有割合を増やすことができる。例えばマスターバッチの濃縮倍率を２倍とするときは、マスターバッチ中のアクリル樹脂及びリン化合物の含有割合を前記含有割合の２倍にすることができる。マスターバッチ中のアクリル樹脂及びリン化合物の濃縮率は、特に限定されないが、マスターバッチの調製の容易さや希釈して得られる本発明のポリエステル樹脂組成物の難燃性の点で、５倍以下であると好ましく、３倍以下であるとより好ましい。マスターバッチは、リサイクルポリエステル樹脂と混合できる。例えば、マスターバッチのペレットとリサイクルポリエステル樹脂のペレットを混合して、二軸押出機のホッパーから投入して混練しても有機リン酸塩が均一に分散したポリエステル樹脂組成物が得られる。
【００３６】
（その他の添加物）
本発明の炭化型難燃性ポリエステル樹脂組成物は、必要により他の添加剤を含有することができる。他の添加剤としては、難燃助剤、紫外線吸収剤、熱安定剤、耐候安定剤、光安定剤、酸化防止剤、滑剤、離型剤、帯電防止剤、着色剤、可塑剤、核剤、衝撃改良剤、摺動剤などが挙げられる。これらの他の添加剤の含有割合は、本発明の効果を損なわない範囲で適宜選択できる。
【００３７】
本発明の炭化型難燃性ポリエステル樹脂組成物は、各種成形体の成形材料として用いることができるが、炭化型難燃性を備えた薄い又は細い成形体に成形できるので、繊維やフィルム、シートなどの成形材料として好適である。
【００３８】
また、本発明の炭化型難燃性ポリエステル樹脂組成物を原綿にすると、混率２０重量％以下、好ましくは１５重量％以下でも炭化型難燃性に優れる。
【００３９】
本発明の炭化型難燃性ポリエステル樹脂組成物の製造方法は、特に限定されないが、具体例を以下に詳述する。
【００４０】
ポリエステル樹脂、アクリル樹脂、及びリン化合物の混合手段は、ポリエステル樹脂中、アクリル樹脂及びリン化合物を均一に分散できるものであれば特に限定されないが、例えば、二軸押出機が挙げられる。また、二軸押出機としては、噛み合い型同方向回転型二軸押出機、噛み合い型異方向回転型二軸押出機、非噛み合い型同方向回転型二軸押出機、及び非噛み合い型異方向回転型二軸押出機などが挙げられるが、中でも、リン化合物の均一分散性の点で噛み合い型同方向回転型二軸押出機が好ましい。
【００４１】
ポリエステル樹脂、アクリル樹脂、及びリン化合物の二軸押出機への投入方法は、ポリエステル樹脂中にアクリル樹脂及びリン化合物を均一に分散できるものであれば特に限定されないが、サイドフィードバレルを備える二軸押出機のホッパーへポリエステル樹脂及びアクリル樹脂を投入してポリエステル樹脂及びアクリル樹脂を溶融させ、リン化合物を二軸押出機のサイドフィードバレルから投入して、ポリエステル樹脂、アクリル樹脂、及びリン化合物を混練すると好ましい。リン化合物として、有機リン酸塩及びリン酸エステルを併用する場合には、これらの有機リン酸塩及びリン酸エステルを予め公知のブレンダーなどで混合しておくことが、有機リン酸塩のポリエステル樹脂への分散性、操作容易性などの点で好ましい。得られたポリエステル樹脂組成物は、ペレットに成形することもでき、そのまま単繊維やフィルム、シートに成形することもできる。
【００４２】
（実施例）
以下に実施例および比較例を挙げ、本発明を具体的に説明する。以下において、「部」および「％」は特に断らない限りそれぞれ「重量部」および「重量％」を意味する。実施例および比較例における物性値は以下のようにして測定した。
【００４３】
（１）難燃性（ＦＭＶＳＳ−３０２）
難燃性（ＦＭＶＳＳ−３０２）は、実施例又は比較例で得られたポリエステル樹脂組成物のペレットを二軸押出機または単軸押出機で糸状成型品にした。木綿に、ポリエステル樹脂組成物の糸状成型品からなる原綿を１０％又は２５％の混率になるように混ぜた不織布にて自動車内装用布を調製し、米連邦自動車安全規格（Federal Motor Vehicle Safety Standard）のＦＭＶＳＳ−３０２に基づいて測定した。規格値は燃焼速度１００ｍｍ／分とした。
【００４４】
（２）難燃性（ＵＬ９４）
実施例又は比較例で得られたポリエステル樹脂組成物のペレットを射出成形機にてダンベルを作成して、試験サンプルを調整し、ＵＬ（アメリカ保険業者安全試験所、Underwriters Laboratories Inc.）規格のＵＬ９４  Ｖ−０、Ｖ−１、Ｖ−２に制定される燃焼試験に基づき、難燃性を評価した。
【００４５】
（３）極限粘度
組成物の極限粘度（ＩＶ値）は、ＪＩＳ  Ｋ７３６７−５に基づいて測定した。
【００４６】
（実施例１）
ポリエステル樹脂として、ポリエチレンテレフタレート（東レ株式会社製、商品名：Ｔ２００Ｅ、融点２５５℃、極限粘度０．６４）１００部、アクリル樹脂として、ポリメタクリル酸メチル０．５４部、リン化合物として、有機リン酸塩であるトリスジエチルホスフィン酸アルミニウム（クラリアントジャパン株式会社製、商品名：ＰＥＫＯＦＬＡＭ  ＳＴＣ  ＰＤＲ）と、リン酸エステルであるリン酸トリス（ジメチルフェニル）レゾルシノール（別名：ビス−ジキシレニルホスフェート、大八化学株式会社製、商品名：ＰＸ−２００、粉体〜粒状固体、白色、分解温度４５５〜４９５℃、リン酸トリス（２，６−ジメチルフェニル）を約３％含有する。）の６：１混合物（重量比）７．４５部（リン元素基準で１５，０００ｐｐｍ）を用いた。
二軸押出機ＢＴ−４０（株式会社プラスチック工学研究所製。約中央部にサイドフィードバレルを備える。バレル長さ１２２５ｍｍ。）を用いて、Ｌ／Ｄ：３０、入り口（ホッパー）部分の温度２００℃、添加剤投入り口（サイドフィードバレル）部分２８０℃、出口（ノズル）温度２６０℃、スクリュー回転数１５０ｒｐｍ、吐出量４０ｋｇ／ｈ、トルク３３〜４０Ａ、吐出圧０．０８６ＭＰａＧ、カッター４０Ｈｚ、エアギャップ１５０ｃｍ、吐出樹脂温度２６９℃の条件で、予めブレンドしたポリエステル樹脂のペレットとアクリル樹脂のペレットの混合物をホッパーから投入し、予めブレンダーで混合した有機リン酸塩及びリン酸エステルの混合物をサイドフィードバレルから投入して混練し、ノズルからストランド状に押出し、冷却水を用いて冷却、固化させ、ストランドをカットして、ペレット状のポリエステル樹脂組成物Ｅ１を得た。
【００４７】
ポリエステル樹脂組成物Ｅ１について物性を測定した。ＵＬ９４試験を行ったところ、（１回／２回接火）で（０．００／０．００）、（０．００／０．００）、（０．００／０．００）、（０．００／０．８３）、（０．００／０．００）であり試験片の滴下があったが綿への着火は無く、判定はＶ−０であった。ポリエステル樹脂組成物Ｅ１の極限粘度は０．５４６であった。ポリエステル樹脂組成物Ｅ２の原綿について難燃性（ＦＭＶＳＳ−３０２）を測定したところ、混率２５％で標線前に消火し（自己消炎性あり）、混率１０％で１回目の燃焼速度が６７．２ｍｍ／分であり、合格であった。
【００４８】
（実施例２）
アクリル樹脂０．５４部を０．２２部に、リン化合物７．４５部を７．４３部に変えた以外は実施例１と同様にして、ポリエステル樹脂組成物Ｅ２を得た。ポリエステル樹脂組成物Ｅ２について物性を測定した。ポリエステル樹脂組成物Ｅ２の極限粘度は０．５５１であった。ＵＬ９４試験を行ったところ、（１回／２回接火）で（０．００／０．００）、（０．００／０．００）、（０．００／０．００）であり試験片の滴下があったが綿への着火は無く、判定はＶ−０であった。ポリエステル樹脂組成物Ｅ２の原綿について難燃性（ＦＭＶＳＳ−３０２）を測定したところ、混率２５％及び混率１０％で標線前に消火し（自己消炎性あり）、合格であった。また、実施例１に比べて燃焼時の溶融ドリップが少なかった。
【００４９】
（比較例１）
アクリル樹脂を用いず、リン化合物をリン元素基準で１５，０００ｐｐｍから８，０００ｐｐｍに変えた以外は実施例１と同様にして、ポリエステル樹脂組成物Ｒ１を得た。ポリエステル樹脂組成物Ｒ１について物性を測定した。ポリエステル樹脂組成物Ｒ1の原綿について難燃性（ＦＭＶＳＳ−３０２）を測定したところ、混率２５％では標線前に消火し（自己消炎性あり）、合格であったが、混率１０％では１回目の燃焼速度が９５．３ｍｍ／分、２回目の燃焼速度が１２１．２ｍｍ／分で不合格であった。